상기 마무리 압연 을 행하 는 온도 영역 은 강판 의 화학 성분 조성 에 따라 다소 변화 된다 . 그래서 본 제 4 발명 에서 는 , 강판 의 표면 온도 가 900 ℃ 이하 의 영역 에서 도입 하 는 진변 형량 을 0 . 5 이상 으로 하 여 마무리 압연 하 는 것 이 바람직 하 다 . 단 , 마무리 압연 의 온도 영역 이 지나치 게 낮 아 지 면 , 페라이트 조직 의 가공 취화 가 현저 하 게 되 어 , 취성 균열 정지 특성 이 저하 되 는 경향 이 있 다 . 따라서 마무리 압연 종료 온도 는 「 Ar 3 변태점 - 40 ℃」 이상 으로 하 는 것 이 좋 다 . Ar 3 변태점 의 온도 는 강판 에 포함 되 는 화학 성분 의 함유량 에 기초 하 여 하 기 수학식 ( 4 ) 로 산출 할 수 있 다 . 상기 온도 는 강판 표면 으로부터 t / 100 위치 까지 의 온도 를 상기 범위 에서 제어 하 면 된다 .